РАСТЯНУТАЯ ПЛЕНКА, СПОСОБ ИЗГОТОВЛЕНИЯ РАСТЯНУТОЙ ПЛЕНКИ И КОМПОЗИЦИЯ ПОЛИАМИДНОЙ СМОЛЫ

1. Растянутая пленка, содержащая от 0,5 до 15 массовых частей соединения, описывающегося формулой (1), в расчете на 100 массовых частей полиамидной смолы,
где полиамидная смола образована из структурного элементарного звена, произведенного из диамина, и структурного элементарного звена, произведенного из дикарбоновой кислоты;
50% (мольн.) или более структурного элементарного звена, произведенного из диамина, произведены из ксилилендиамина, а 50% (мольн.) или более структурного элементарного звена, произведенного из дикарбоновой кислоты, произведены из прямоцепочечной алифатической α,ω-дикарбоновой кислоты, содержащей от 4 до 20 атомов углерода:
Формула (1)
,
1
2
где R представляет собой алкильную группу, содержащую от 1 до 10 атомов углерода, R представляет собой алкильную группу, содержащую от 2 до 12 атомов углерода, а n представляет собой целое число от 1 до 3.
2. Растянутая пленка по п. 1, где ксилилендиамин включает от 30 до 100% (моль.) метаксилилендиамина и от 0 до 70% (моль.) параксилилендиамина.
3. Растянутая пленка по п. 1 или 2, где 50% (мольн.) или более структурного элементарного звена, произведенного из дикарбоновой кислоты, произведены из, по меньшей мере, одного соединения, выбираемого из себациновой кислоты и адипиновой кислоты.
4. Растянутая пленка по п. 1 или 2, где 50% (мольн.) или более структурного элементарного звена, произведенного из дикарбоновой кислоты, произведены из адипиновой кислоты.
5. Растянутая пленка по п. 1 или 2, где растянутая пленка характеризуется концентрацией атомов фосфора в диапазоне от 0,1 до 10 ч./млн.
1
2
6. Растянутая пленка по п. 1 или 2, где в соединении, описывающемся формулой (1), R представляет собой алкильную группу, содержащую от 3 до 7 атомов углерода, R представляет собой алкильную группу, содержащую от 5 до 9 атомов углерода.
7. Растянутая пленка по п. 1 или 2, которая характеризуется конечной степенью вытяжки, составляющей 20,0 или более.
8. Растянутая пленка по п. 1 или 2, которая характеризуется модулем упругости при растяжении, согласно измерению в соответствии с JIS K7127, составляющим 2,0 ГПа или более.
9. Растянутая пленка по п. 1 или 2, которая имеет толщину в диапазоне от 1 до 100 мкм.
10. Способ изготовления растянутой пленки, включающий растяжение пленки, состоящей из композиции полиамидной смолы,
где композиция полиамидной смолы содержит от 0,5 до 15 массовых частей соединения, описывающегося формулой (1), в расчете на 100 массовых частей полиамидной смолы,
полиамидная смола образована из структурного элементарного звена, произведенного из диамина, и структурного элементарного звена, произведенного из дикарбоновой кислоты,
50% (мольн.) или более структурного элементарного звена, произведенного из диамина, произведены из ксилилендиамина, а 50% (мольн.) или более структурного элементарного звена, произведенного из дикарбоновой кислоты, произведены из прямоцепочечной алифатической α,ω-дикарбоновой кислоты, содержащей от 4 до 20 атомов углерода:
Формула (1)
,
1
2
где R представляет собой алкильную группу, содержащую от 1 до 10 атомов углерода, R представляет собой алкильную группу, содержащую от 2 до 12 атомов углерода, а n представляет собой целое число в диапазоне от 1 до 3.
11. Способ изготовления растянутой пленки по п. 10, где пленку растягивают в двух ортогональных направлениях.
12. Способ изготовления растянутой пленки по п. 10, где пленку растягивают в двух ортогональных направлениях, соответственно, до степени вытяжки, составляющей 4,2 или более.
13. Способ изготовления растянутой пленки по любому из пп. от 10 до 12, где температура растяжения составляет от не менее чем (температура плавления полиамидной смолы - 200°С) до менее чем температура плавления полиамидной смолы.
14. Способ изготовления растянутой пленки по любому из пп. 10-12, где пленку растягивают до совокупной степени вытяжки 18,0 или более.
15. Композиция полиамидной смолы, используемая для изготовления растянутой пленки, при этом композиция содержит от 0,5 до 15 массовых частей соединения, описывающегося формулой (1), при расчете на 100 массовых частей полиамидной смолы,
где полиамидная смола образована из структурного элементарного звена, произведенного из диамина, и структурного элементарного звена, произведенного из дикарбоновой кислоты;
50% (мольн.) или более структурного элементарного звена, произведенного из диамина, произведены из ксилилендиамина, а 50% (мольн.) или более структурного элементарного звена, произведенного из дикарбоновой кислоты, произведены из прямоцепочечной алифатической α,ω-дикарбоновой кислоты, содержащей от 4 до 20 атомов углерода:
Формула (1)
,
1
2
где R представляет собой алкильную группу, содержащую от 1 до 10 атомов углерода, R представляет собой алкильную группу, содержащую от 2 до 12 атомов углерода, а n представляет собой целое число в диапазоне от 1 до 3.